(57)【要約】【課題】  ポリエチレンテレフタレートシート及びその成型品について、比較的安価なＡ−ＰＥＴ単層シートやＡ−ＰＥＴ／Ａ−ＰＥＴ／Ａ−ＰＥＴ三層シートの枚葉シートカット板や巻物シートに関して、シートの透明性を落とさず、かつスリップ性を向上させる。【解決手段】  実質上、非結晶無配向のポリエチレンテレフタレートシートであってＡ−ＰＥＴ単層シートやＡ−ＰＥＴ／Ａ−ＰＥＴ／Ａ−ＰＥＴ三層シートを用いる。少なくとも一側表面に合成樹脂、ワックス、界面活性剤、無機質・有機質の微粉末、静電防止剤等の塗膜を０．００１〜５μｍの厚さで形成し、少なくとも他側表面に高さ０．１〜５μｍの表面凸起を１〜２，０００個／ｍｍ２設ける。また波状、ウロコ状、梨地状、皮シボ状等の各種シボ状模様の凹凸の少なくともいずれかを組み合わせて設ける。【選択図】        なし【特許請求の範囲】
【請求項１】
実質上、非結晶無配向のポリエチレンテレフタレートシートであって、少なくとも一側表面に合成樹脂、ワックス、界面活性剤、無機質・有機質の微粉末等の塗膜を０．００１〜５μｍの厚さで形成し、少なくとも他側表面に高さ０．１〜５μｍの表面凸起を１〜２，０００個／ｍｍ２設けてなることを特徴とするポリエチレンテレフタレートシート。
【請求項２】
実質上、非結晶無配向のポリエチレンテレフタレートシートであって、少なくとも一側表面に合成樹脂、ワックス、界面活性剤、無機質・有機質の微粉末等の塗膜を０．００１〜５μｍの厚さで形成し、少なくとも他側表面に波状、ウロコ状、梨地状、皮シボ状等の各種シボ状模様の凹凸の少なくともいずれかを設けてなることを特徴とするポリエチレンテレフタレートシート。
【請求項３】
実質上、非結晶無配向のポリエチレンテレフタレートシートであって、少なくとも一側表面に合成樹脂、ワックス、界面活性剤、無機質・有機質の微粉末等の塗膜を０．００１〜５μｍの厚さで形成し、少なくとも他側表面に高さ０．１〜５μｍの表面凸起を１〜２，０００個／ｍｍ２設けるとともに、波状、ウロコ状、梨地状、皮シボ状等の各種シボ状模様の凹凸の少なくともいずれかを組み合わせてなることを特徴とするポリエチレンテレフタレートシート。
【請求項４】
請求項１ないし３のいずれかのポリエチレンテレフタレートシートにおいて、少なくとも前記一側表面に形成する塗膜にシリコーンを含ませてなることを特徴とするポリエチレンテレフタレートシート。
【請求項５】
請求項１ないし４のいずれかのポリエチレンテレフタレートシートを打ち抜き、折り曲げ、接着等して、組立加工してなることを特徴とするポリエチレンテレフタレートシート製包装容器。
【請求項６】
請求項１ないし４のいずれかのポリエチレンテレフタレートシートを熱成型してなることを特徴とするポリエチレンテレフタレートシート成型品。
【発明の詳細な説明】
【技術分野】
【０００１】
本発明は、透明性、スリップ性、静電防止性、アンチブロッキング性、シートヘの印刷インキ密着性、シート同士の接着性等に優れたポリエチレンテレフタレートシート及びこれを用いた包装容器及びシート成型品に関する。
【背景技術】
【０００２】
飽和ポリエステルであるポリエチレンテレフタレート（ＰＥＴ）には、米国のイーストマン・コダック社が開発したＰＥＴ−Ｇ（非結晶性コポリマーＰＥＴ）とＡ−ＰＥＴ（非結晶ホモポリマーＰＥＴ）の２種類がある。また、これらを用いたＰＥＴシートには、
（１）ＰＥＴ−Ｇ単層シート
（２）ＰＥＴ−Ｇ／Ａ−ＰＥＴ／ＰＥＴ−Ｇ三層シート
（３）Ａ−ＰＥＴ単層シート
（４）Ａ−ＰＥＴ／Ａ−ＰＥＴ／Ａ−ＰＥＴ三層シート
の４種類があり、これらはすべて、実質上、非結晶無配向のポリエチレンテレフタレートシートである。
【０００３】
前記（１）のシートは、価格が高いためにあまり普及していないが、クリアケースやクリアボックスと称されるシートを折り曲げて箱状等とするものには、印刷適性や糊（接着剤）貼り、超音波適性の良い前記（２）のシートの枚葉カット板が主に使用されている。ただし、前記（２）のシートは、スリップ性及び静電防止性を付与するためには、多価アルコールと脂肪族モノカルボン酸とのエステル生成物を配合して練り込み、所要の性能を出すために、シート表面にブルーミング（粉状物の表面ふき出し）やブリード（液状物のにじみ出し）させる必要があり、使用できるようになるまでの時間が掛かり、しかも気温、湿度等によりその時間にバラツキがあり、また性状も区々になりやすいため、改良が望まれていた。
【０００４】
一方、タマゴパック等の真空成型による食品包装容器や雑貨包装用等には、コストの最も安い前記（３）のシートであって、巻物（ロール）と称する長尺のシートが加工原反として主に使用されている。また近年は、前記（２）のシートより価格の安い前記（４）のシートがその品質改良に伴って需要が急増している。ただし現状では、フルカラー写真等のＵＶオフセット印刷適性等において、未だ前記（３）、（４）のシートは前記（２）のシートに比べると品質的に劣っており、改良が望まれていた。
【０００５】
なお、前記（２）、（４）のシートは、いずれも中間層にＡ−ＰＥＴ層があるため、ＰＥＴボトルの再生（リサイクル）材を活用してコストダウンを図ることができ、前記（３）のシートもＰＥＴボトルの再生材として利用することができるが、シート表面にフィッシュアイ（魚の目）と称されるゲルが目立つため、良好な外観を要求されるクリアケース等用には好まれず、この点も前記（３）のシートについては改良が望まれていた。
【発明の開示】
【発明が解決しようとする課題】
【０００６】
そこで本発明は、ポリエチレンテレフタレートシート及びその成型品について、前記（２）のシート及びそれより安価な前記（３）、（４）のシートの枚葉シートカット板や巻物（ロール）シートに関して、店頭での陳列効果に関係するシートの透明性を落とさず、シートのスリップ性を向上させることを目的とする。
【０００７】
すなわち具体的には、枚葉シートカット板や巻物（ロール）シートを加工して折曲箱等用にする場合、そのために必要なＵＶオフセット印刷等の印刷適性、抜き、糊（接着剤）貼り等の加工適正を改善することを目的とする。また、タマゴパック等の包装容器に熱成型するための巻物（ロール）に関し、スリップ性を向上させて、熱成型後、ダイプレス打抜機等でシート成型品を重ねて抜く作業がスムーズにさせることも目的とする。
【課題を解決するための手段】
【０００８】
本発明の請求項１に係るポリエチレンテレフタレートシートは、実質上、非結晶無配向のポリエチレンテレフタレートシートであって、少なくとも一側表面に合成樹脂、ワックス、界面活性剤、無機質・有機質の微粉末等の塗膜を０．００１〜５μｍの厚さで形成し、少なくとも他側表面に高さ０．１〜５μｍの表面凸起を１〜２，０００個／ｍｍ２設けてなることを特徴とする。
【０００９】
同請求項２に係るものは、実質上、非結晶無配向のポリエチレンテレフタレートシートであって、少なくとも一側表面に合成樹脂、ワックス界面活性剤等の塗膜を０．００１〜５μｍの厚さで形成し、少なくとも他側表面に波状、ウロコ状、梨地状、皮シボ状等の各種シボ状模様の凹凸の少なくともいずれかを設けてなることを特徴とする。
【００１０】
同請求項３に係るものは、実質上、非結晶無配向のポリエチレンテレフタレートシートであって、少なくとも一側表面に合成樹脂、ワックス、界面活性剤、無機質・有機質の微粉末等の塗膜を０．００１〜５μｍの厚さで形成し、少なくとも他側表面に高さ０．１〜５μｍの表面凸起を１〜２，０００個／ｍｍ２設けるとともに、波状、ウロコ状、梨地状、皮シボ状等の各種シボ状模様の凹凸の少なくともいずれかを組み合わせてなることを特徴とする。
【００１１】
同請求項４に係るものは、請求項１ないし３のいずれかのポリエチレンテレフタレートシートにおいて、少なくとも前記一側表面に形成する塗膜にシリコーンを含ませてなることを特徴とする。
【００１２】
本発明の請求項５に係るポリエチレンテレフタレートシート製包装容器は、請求項１ないし４のいずれかのポリエチレンテレフタレートシートを打ち抜き、折り曲げ、接着等して、組立加工してなることを特徴とする。
【００１３】
本発明の請求項６に係るポリエチレンテレフタレートシート成型品は、請求項１ないし４のいずれかのポリエチレンテレフタレートシートを熱成型してなることを特徴とする。
【発明の効果】
【００１４】
本発明は、種々のポリエチレンテレフタレートシートについて、インキ密着強度や糊貼り接着強度のレベルを改善でき、またシート同士のスリップ性を向上させることができ、印刷、抜き、糊貼り加工時に、重ねたシートが二枚重送されることがなくなり、クリアケース等へのシートの折曲加工等をスムーズに行えるようになる。
【発明を実施するための最良の形態】
【００１５】
以下本発明を実施するための最良の形態を、実施例を参照して説明する。
【実施例１】
【００１６】
本発明は、上述した従来の問題点を解決するために、前記（３）のＡ−ＰＥＴ単層シート、前記（４）のＡ−ＰＥＴ／Ａ−ＰＥＴ／Ａ−ＰＥＴ三層シートを、枚葉カット板に加工する過程で二つの加工を施して機能を付加する。
【００１７】
一の加工は、前記（３）、（４）のシートの少なくとも、片側の表面にシートヘの印刷インキ密着強度、シート同士の接着強度を改善するために、少なくとも片側の表面にウレタン樹脂やポリエステル樹脂等の合成樹脂類を溶剤に希釈して塗工するものである。溶剤には、水、アルコールや有機溶剤等を用いることができる。また、印刷時、抜き加工時、糊（接着剤）貼り加工時、シートの重送、すなわち二枚送りのトラブルがなくてスムーズに一枚ずつシートの送り（給紙）ができるようにするために、各種静電防止剤を塗工液に追加してもよい。スリップ性の向上補助材として印刷や接着に障害を起こしにくいシリコーン、各種ワックス類、無機質・有機質の微粉末等を補助的に追加することもできる。
【００１８】
他の加工は、シートのスリップ性を向上させるために、加温したシートをエンボスロールと汎用ロールでピンチし、少なくともシートの片側の表面を荒らして凹凸の突起を形成するものである。凹凸の形状は、エンボスロールの種類を異ならせて種々のものを形成すればよい。またサンドブラストロール、ゴムエンボスロール、金属エンボスロール等による機械エンボスや、ケミカルエンボスによって前記の凹凸を形成してもよい。
【００１９】
このエンボス加工については、加工するシートの少なくとも片側の表面に高さ０．１〜５μｍの表面突起を１〜２，０００個／ｍｍ２で設けても良いし、波状、ウロコ状、梨地状、皮シボ状等の各種シボ状模様の凹凸を設けても良いし、これらを適宜組み合わせて表面突起を形成してもいずれでも良い。
【００２０】
前記（４）のシートについては、少なくとも片側の表面にシャープで小さなエンボスと大きな各種シボ模様等の凹凸を組み合わせて形成したことにより、シートのスリップ性、アンチブロッキング性、印刷インキの密着性や接着剤の接着強度、擦り傷に対する特性が非常に向上する。すなわち、ＰＥＴシートをエンボス加工すると、シート同士の間に空気層が作り出され、シート同士のスリップ性が向上し、そのために印刷、抜き、糊貼り加工時、重ねたシートが重なって給紙されることがなく、スムーズにクリアケース等のシート折曲箱等の加工が行えるようになる。
【００２１】
またウレタン系樹脂、ポリエステル系樹脂、アクリル系樹脂等の塗工により、シートヘのインキ密着強度や糊貼り接着強度も前記（２）のシートと同程度のレベルに改善できた。ウレタン樹脂を塗工した前記（４）のシートの枚葉カット板にＵＶオフセット印刷した場合、シートヘのインキ密着強度はＯＰ（オーバープリンティング）ニスを載せなくても、セロハン・テープによるインキ剥離テストにおいて、印刷インキが剥れず、印刷の仕上がりも前記（２）のシートとほぼ同等にまで改善された。また、上述の加工を施した前記（４）のシート同士のホットメルト接着やアルコール等によるプライマー（下塗り）塗工後の瞬間接着剤による接着等も前記（２）のシート同士の場合と同等程度になった。
【００２２】
そして、塗工した樹脂膜とシートの少なくとも片側表面のエンボスとの組合せにより、スリップ性、アンチブロッキング性、シートヘの印刷インキの密着性がいっそう向上する。特に巻物（ロール状）シートを真空成型したり、圧空成型した後、ダイプレス機等でシート成型品を重ね抜きすると、成型で若干はシボがツヤ状態に戻っても、いくらかのシボが残っており、塗工剤の効果によりスリップ性があるため、重ね抜き作業がスムーズにでき、重なった成型品を自動機ないし手作業でスムーズに一枚ずつ剥がすことができるので、成型品取扱い作業の合理化ができる。
【実施例２】
【００２３】
本願発明者等の行ったシート塗工剤の配合例、塗膜厚、表面凹凸についての一例を図１の表に、シート表裏塗工済みＡ−ＰＥＴシートの品質評価を図２の表に示す。
【００２４】
また本発明によるＡ−ＰＥＴシート枚葉カット板は、シルク・スクリーン印刷、ＵＶオフセット印刷、ホットスタンピング後、ハイデルベルグ社やオートンと称される打抜機により、積載したシートを一枚ずつ送って、トムソン刃（ビク刃）でシートを打ち抜き、次に、サックマシンでホットメルト接着剤やプライマー（下塗り剤）処理後、瞬間接着剤や瞬間接着剤のみによる糊貼りしたり、超音波接着等して、平折りや立体接着したクリアケース（シート折曲箱）を作るのに好適であった。また、巻物（ロール状）シートを真空成型したり、圧空成型し、ダイプレス機等で重ね抜きすることにも好適であった。
【実施例３】
【００２５】
本願発明者等の行ったシート塗工剤の配合例、塗膜厚、表面凹凸についての他例を図３の表に、シート表裏塗工済みＡ−ＰＥＴシートの品質評価を図４の表に示す。なお図３の例において、静電防止剤:Aは、アクリル系両性静電防止剤、静電防止剤:Bは、ポリエステル系静電防止剤(ワックス類を含む)、硬化剤:Cは、静電防止剤:Bの硬化剤である。
【図面の簡単な説明】
【００２６】
【図１】シート塗工剤の配合例、塗膜厚、表面凹凸についての一例を表として示す図
【図２】シート表裏塗工済みＡ−ＰＥＴシートの品質評価の一例を表として示す図
【図３】シート塗工剤の配合例、塗膜厚、表面凹凸についての他例を表として示す図
【図４】シート表裏塗工済みＡ−ＰＥＴシートの品質評価の他例を表として示す図
【図１】
2006044020.tif 000002
【図２】
2006044020.tif 000003
【図３】
2006044020.tif 000004
【図４】
2006044020.tif 000005